Brevet FR2758827A1 — publié le 19980731

La présente invention concerne le domaine de la peinture. Plus précisément, I'invention concerne une peinture hydrofuge. On connait de manière classique des revêtements hydrofuges qui sont obtenus par exemple par application d'une peinture traditionnelle puis d'un agent hydrofuge incolore siliconé. Toutefois, la nécessité d'appliquer deux produits différents pour obtenir un revêtement hydrofuge, représente un inconvénient économique et pratique. La présente invention se propose de remédier à cet inconvénient grâce à une peinture qui, une fois appliquée sur un support donné, ne nécessite pas de traitement d'hydrofugation supplémentaire. Ainsi, un premier objet de l'invention concerne une peinture qui possède des propriétés hydrofuges. Un autre objet de l'invention concerne une peinture qui donne un revêtement pouvant être repeint à l'aide de n'importe quel type de peinture en milieu solvant. Ces objets sont atteints conformément à l'invention en remplaçant le composant siliconé des peintures conventionnelles par une cire de paraffine. Ainsi, selon un premier aspect, I'invention concerne une peinture hydrofuge à base de résine acrylique exempte de silicone, qui contient une cire de paraffine. Par "peinture exempte de silicone" on entend au sens de la présente invention une peinture qui ne contient ni silicone ni dérivé siliconé. Avantageusement, la cire de paraffine utilisée dans le cadre de l'invention possède une viscosité, mesurée selon la norme DIN 53 019, comprise entre environ 20 et 100 mPa.s, et représente entre environ 5 % et environ 15 % en poids de la composition totale de la peinture. La résine acrylique est un (co)polymère à base d'acide (méth)acrylique ; des exemples de tels (co)polymères incluent notamment le poly(acide (méth)acrylique), les poly((méth)acrylates de (C1-C6)alkyle) et les copolymères styrène/acide acrylique, ces derniers étant préférés, et représente environ 20 à environ 40 % en poids de la composition totale de la peinture. Avantageusement, on peut utiliser un mélange de résines acryliques. Ces résines sont généralement sous forme de solution ou de gel, par exemple sous forme de solution ou de gel dans un hydrocarbure, tel que du White Spirite et/ou du SupersolB, un alcool, ou un mélange de ces solvants, préparés selon les techniques bien connues de l'homme du métier. Selon un autre mode de réalisation de l'invention, on peut utiliser à la place de la résine acrylique toute résine en milieu solvant employée de manière conventionnelle dans le domaine de l'invention, à l'exception des résines époxy. La peinture conforme à l'invention contient également des pigments, charges et/ou additifs. Parmi les pigments, on peut citer les pigments blancs, tels que notamment dioxyde de titane, oxyde de zinc, et les pigments colorés, minéraux ou organiques. Ils sont généralement présents en une quantité pouvant aller jusqu'à 30 % en poids de la composition totale de la peinture. Les charges utilisées dans la composition selon l'invention sont par exemple des charges carbonatées, telles que carbonate de chaux, dolomie; sulfatées, telles que sulfate de baryte ; silicatées, telles que kaolin, talc, mica ; siliceuses, telles que silice cristalline, artificielle, précipitée, pyrogénée, fossile. Elles sont généralement présentes en une quantité pouvant aller jusqu'à 40 % en poids de la composition totale de la peinture. La peinture selon l'invention peut également comprendre des additifs classiques tels que notamment des agents plastifiants, par exemple de la paraffine chlorée, en une quantité pouvant aller jusqu'à 10 % en poids de la composition totale de la peinture. Afin de préparer la peinture hydrofuge conforme à l'invention, il convient d'incorporer la cire de paraffine de telle manière que la peinture forme un mélange homogène et dans lequel on n'observe pas de phénomène de sédimentation. En effet, si la cire de paraffine n'est que partiellement diluée dans le mélange, elle ne pourra plus être remise en suspension par une simple agitation mécanique. Ce problème est résolu selon la présente invention en incorporant la cire de paraffine à l'état liquide sous forte agitation. Les cires de paraffine étant des substances facilement inflammables, et donc dangereuses à manipuler, il convient d'utiliser un procédé non-inflammable, tel que par exemple le chauffage au bain-marie, pour les rendre complètement liquides. Ainsi, selon un autre aspect, I'invention concerne un procédé de préparation de la peinture hydrofuge telle que définie précédemment, qui consiste à incorporer la cire de paraffine, à l'état liquide et sous forte agitation, dans le mélange des différents constituants de la peinture. Par exemple on peut préparer tout d'abord un ou plusieurs gels thixotropes de résine(s) acrylique(s), puis mélanger dans une cuve ce(s) gel(s) avec des additifs éventuels et un solvant, tel que du White Spirit, à environ 1500 à 2000 trlmin., afin de régler la viscosité désirée pour la peinture. On ajoute ensuite en maintenant une vitesse de 1500 à 2000 tr/min., la cire de paraffine à l'état liquide. Lorsque le mélange résultant est bien homogène et qu'il ne subsiste plus de trace de gel de paraffine dans celui-ci, on additionne enfin les pigments et charges à environ 300 à 600 tr/min.. Lorsque l'addition est terminée, on agite le mélange à 1500-2000 tr/min. jusqu'à l'obtention d'une peinture homogène. La peinture ainsi obtenue possède avantageusement une concentration pigmentaire volumique (CPV), définie par la relation: volume (pigments + charges) x 100, volume résines (sec) + volume (pigments + charges) comprise entre environ 30 % et environ 70 %. Outre les avantages mentionnés précédemment, la peinture conforme à l'invention rend difficile ou empêche l'accrochage de salissures sur les supports sur lesquels elle est revêtue, et facilite également le nettoyage de graffitis présents sur de tels supports. Les supports concernés sont tous les supports, intérieurs ou extérieurs, bruts ou recouverts de peinture ou de produits assimilés. Ainsi, selon un autre aspect, I'invention concerne un procédé d'hydrofugation d'un support donné, qui consiste à appliquer sur ledit support une ou plusieurs couches de la peinture telle que définie précédemment. L'invention va maintenant être illustrée à l'aide de l'exemple ci-après, donné à titre purement indicatif. Dans cet exemple, le terme "parties" signifie parties en poids. EXEMPLE On prépare tout d'abord séparément deux gels de résine styrène/acide acrylique, à savoir un gel de résine PLIOLITEX "AC-3" à 10 % dans le White Spirite, et un gel de résine PLIOLITEX "VTACL" à 45 % dans le White Spirite (ces résines sont commercialisées par la Société Goodyear). Les compositions de ces gels sont les suivantes PLIOLITEB AC-3 PLIOLITEE VTACL AC-3 10,00 VTACL 45,00 SupersolE 26,10 White SpiritE 55,00 White SpiritE 63,90 On mélange ensuite, sous agitation à environ 1800 tr/min., 13,84 parties de PlioliteE VTACL, 15,20 parties de Pliolite# AC-3, 9,01 parties de CereclorE 54 DP (une paraffine chlorée), 0,1 partie de lécithine de soja et 8,22 parties de White Spirite. On additionne ensuite, sous agitation à 1500-2000 tr/min., 10 parties de CerafakX 116 (une cire de paraffine commercialisée par la Société BYK CERA, ayant une viscosité de 60 mPa.s et une teneur en matières non volatiles de 25 %). On ajoute enfin au mélange, en agitant à environ 500 tr/min., 18,54 parties de dioxyde de titane, 22,96 parties de Calibrite# SL, 6,3 parties de MinéraliteE 3X et 5,83 parties de Délitez 281, puis on agite le mélange à environ 1800 tr/min. pour obtenir une peinture hydrofuge ayant les caractéristiques suivantes volume de solides: 44,90 % densité: 1,42 concentration pigmentaire volumique: 57,40 % REVENDICATIONS 1. Peinture hydrofuge à base de résine acrylique exempte de silicone, qui contient une cire de paraffine. 2. Peinture hydrofuge selon la revendication 1, dans laquelle la cire de paraffine a une viscosité comprise entre 20 et 100 mPa.s. 3. Peinture hydrofuge selon la revendication 1 ou 2, dans laquelle la résine acrylique est un copolymère styrène/acide acrylique ou un mélange de copolymères styrène/acide acrylique. 4. Peinture hydrofuge selon l'une des revendications 1 à 3, qui a une concentration pigmentaire volumique comprise entre 30 et 70 %. 5. Procédé de préparation de la peinture hydrofuge selon l'une des revendications 1 à 4, qui consiste à ajouter la cire de paraffine à l'état liquide et sous forte agitation aux autres ingrédients constituant la peinture. 6. Procédé d'hydrofugation d'un support, qui consiste à appliquer sur celui-ci une ou plusieurs couches de la peinture selon l'une des revendications 1 à 4. 7. Utilisation d'une cire de paraffine pour la préparation d'une peinture hydrofuge. 8. Utilisation selon la revendication 7, dans laquelle la cire de paraffine a une viscosité comprise entre 20 et 100 mPa.s.